(57)【要約】【課題】微量の塗料を所望の色かつ所望の量で、その上、高い色再現性で製造することができ、さらに、淡い乳白色を表現することのできる塗料の製造方法および塗料を提供することにある。【解決手段】電子写真法を利用して、支持体上に未定着のカラートナー像を形成する工程と、当該カラートナー像を形成するトナー粉体を塗料用着色粉体として、硬化性樹脂材料を含有してなる塗料用ビヒクルと混合する工程とを有し、前記トナー粉体として、有色トナーおよびクリアトナーを用いることを特徴とする。【選択図】図１
2014001338.tif 000002
【特許請求の範囲】
【請求項１】
電子写真法を利用して、支持体上に未定着のカラートナー像を形成する工程と、当該カラートナー像を形成するトナー粉体を塗料用着色粉体として、硬化性樹脂材料を含有してなる塗料用ビヒクルと混合する工程とを有し、
前記トナー粉体として、有色トナーおよびクリアトナーを用いることを特徴とする塗料の製造方法。
【請求項２】
前記硬化性樹脂材料が、ビニル系モノマーおよびビニル系オリゴマーの少なくともいずれか一方を含有するものであることを特徴とする請求項１に記載の塗料の製造方法。
【請求項３】
前記有色トナーが、イエロートナー、マゼンタトナーおよびシアントナーよりなることを特徴とする請求項１または請求項２に記載の塗料の製造方法。
【請求項４】
請求項１〜請求項３のいずれかに記載の塗料の製造方法により得られることを特徴とする塗料。
【請求項５】
ネイル用途として用いられることを特徴とする請求項４に記載の塗料。
【発明の詳細な説明】
【技術分野】
【０００１】
本発明は、電子写真法を利用した塗料の製造方法および塗料に関する。
【背景技術】
【０００２】
例えば、マニキュアやジェルネイルなどのネイル用塗料やタッチアップペイントなどの自動車用塗料、ホビー用塗料などの個人で使用する塗料においては、幅広い色のバリエーションが求められている。
【０００３】
ネイル用塗料としては、中でも、ゲル状の塗料を爪に塗布して塗膜を形成し、当該塗膜に対して紫外線などの光を照射して硬化させることにより、爪に着色や装飾を施すいわゆるジェルネイルが急激に普及しており、このジェルネイルによって個人でネイルアートを楽しむ人が急増している。ジェルネイルは、紫外線などの光を照射するまで塗料が硬化せず、また、光を照射してから塗料が硬化するまでの時間が短いため、簡易に多彩な表現が可能である。従って、このようなジェルネイル用の塗料には、ファッションや流行などに合わせて、幅広い色のバリエーションが求められている。
【０００４】
しかしながら、ジェルネイル用の塗料はマニキュアなどに比べると未だ価格が高く、個人で多色の塗料を揃えるには多大なコストを要するという問題がある。また、個人で使用する塗料の分量は、例えば数ｍｇ〜数ｇとごく微量であるため、全量を使い切れないという問題もある。
このような問題に対しては、異なる色の塗料を混合することによって所望の色の塗料を得ることが行われているが、この方法では、混合する塗料同士が、同一のメーカーのものに制限され、また、再度同じ色の塗料を得ようとする場合などにおいて再現性に乏しいという問題がある。また、透明または白色の塗料に一種類または複数種類の顔料などの色材を添加して所望の色の塗料を得ることも行われているが、この方法でも、メーカー種の制限はないものの、再現性の観点で十分な解決策にはならない。
【０００５】
また、ネイル用塗料においては、淡いピンク色などの乳白色を所望する場合があり、この場合、白色の色材を混合する必要がある。白色の色材として、酸化チタンや酸化亜鉛などの無機顔料や、中空粒子などが挙げられるが、このような色材は、着色力が強すぎるため、柔らかいミルキーな色、すなわち淡い乳白色を表現することが難しかった。
【０００６】
自動車用塗料においては、例えば車体の傷補修をする際には、当該車体の色に一致した色の塗料が必要とされる。しかしながら、車体の色がメーカーや年代によっても微妙に相違することから、車体の色と一致した色の塗料が市場に流通していない場合も多く、このような場合においては、車体の色と近似する色の塗料で対処するか、自ら色材などを混合することにより調色して車体の色に一致した色の塗料を得ている。
【０００７】
以上のことから、少量多品種の塗料が得られるシステムが求められており、例えば特許文献１には、オーダーメイドで所望の色の塗料を供給することのできる装置が提案されている。しかしながら、この装置においても、供給される量はごく微量とはいえず、少量で多品種の塗料を供給することが未だできていないのが現状である。
【先行技術文献】
【特許文献】
【０００８】
【特許文献１】特開２００６−１３６６７４号公報
【発明の概要】
【発明が解決しようとする課題】
【０００９】
本発明は、以上のような事情に基づいてなされたものであって、その第１の目的は、微量の塗料を所望の色かつ所望の量で、その上、高い色再現性で製造することができる塗料の製造方法を提供することにある。
また、本発明の第２の目的は、淡い乳白色を表現することのできる塗料の製造方法およびこれにより得られる塗料を提供することにある。
【課題を解決するための手段】
【００１０】
本発明の塗料の製造方法は、電子写真法を利用して、支持体上に未定着のカラートナー像を形成する工程と、当該カラートナー像を形成するトナー粉体を塗料用着色粉体として、硬化性樹脂材料を含有してなる塗料用ビヒクルと混合する工程とを有し、
前記トナー粉体として、有色トナーおよびクリアトナーを用いることを特徴とする。
【００１１】
本発明の塗料の製造方法においては、前記硬化性樹脂材料が、ビニル系モノマーおよびビニル系オリゴマーの少なくともいずれか一方を含有するものであることが好ましい。
【００１２】
本発明の塗料の製造方法においては、前記有色トナーが、イエロートナー、マゼンタトナーおよびシアントナーよりなることが好ましい。
【００１３】
本発明の塗料は、上記の塗料の製造方法により得られることを特徴とする。
【００１４】
本発明の塗料においては、ネイル用途として用いられることが好ましい。
【発明の効果】
【００１５】
本発明の塗料の製造方法によれば、電子写真法を利用して、支持体上に未定着のカラートナー像を形成する工程と、当該カラートナー像を形成するトナー粉体を塗料用着色粉体として、硬化性樹脂材料を含有してなる塗料用ビヒクルと混合する工程とを有することにより、微量の塗料を所望の色かつ所望の量で製造することができる。また、同色の塗料を再度得ようとする場合においても、同一の色情報データを用いて電子写真法を利用することにより、高い色再現性で製造することができる。
また、本発明の塗料の製造方法によれば、クリアトナーを白色の色材として用いることにより、淡い乳白色が表現可能な塗料を製造することができる。
【図面の簡単な説明】
【００１６】
【図１】本発明の塗料の製造方法に利用される電子写真装置の構成の一例を示す説明用断面図である。
【発明を実施するための形態】
【００１７】
以下、本発明について詳細に説明する。
【００１８】
〔塗料の製造方法〕
本発明の塗料の製造方法は、電子写真法を利用して、支持体上に未定着のカラートナー像を形成する工程と、当該カラートナー像を形成するトナー粉体を塗料用着色粉体として、硬化性樹脂材料を含有してなる塗料用ビヒクルと混合する工程とを有する方法において、トナー粉体として、有色トナーおよびクリアトナーが用いられる。
【００１９】
具体的には、本発明の塗料の製造方法は、例えば、色情報データを取得し、得られた色情報データに基づいて、各色のトナーの配合比率を算出して配合データを取得する色情報データ取得工程と、電子写真法を利用して、得られた配合データに基づいて、静電潜像担持体上に静電潜像を形成し、当該静電潜像担持体上に形成された静電潜像を現像することによりカラートナー像を形成して静電潜像担持体上に形成されたカラートナー像を支持体上に転写し、当該カラートナー像を支持体に対して未定着の状態で排出する着色粉体作製工程と、未定着のカラートナー像を形成するトナー粉体を塗料用着色粉体として、硬化性樹脂材料を含有してなる塗料用ビヒクルと混合する混合工程とを有する。
【００２０】
〔色情報データ取得工程〕
この工程においては、まず、色情報データを取得する。
色情報データを得る方法としては、特に限定されず、例えば、電子写真法において再現可能な色再現範囲内における複数の色見本、例えばＣＩＥ−ＸＹＺ表色系やＣＩＥ−Ｌ* ａ* ｂ* 表色系などにおける色彩値が予め設定されたカラーチャートからユーザーが任意に選択した色見本に基づいた色彩値を色情報データとして得る方法、所望の色原稿よりなるカラー画像をスキャナなどにより読み取り、読み取ったカラー画像に基づいた色彩値を色情報データとして得る方法、コンピュータソフトなどを用いて所望の色を入力することにより色情報データを得る方法などが挙げられる。
また例えば、複数の色見本において、各々の色の濃度が段階的に設定された濃度レベルからユーザーが任意に選択した各色の濃度レベル情報を色情報データとして得る方法により、色情報データを得ることもできる。
【００２１】
なお、同一支持体に対する色情報データは、１つであっても、複数であってもよい。
【００２２】
この工程においては、色情報データを取得した後、配合データを取得する。
配合データは、得られた色情報データに基づいて、各色のトナーの配合比率を算出することにより得られる。具体的には、例えば、イエロートナー、マゼンタトナー、シアントナーおよびクリアトナーを用いる場合、色彩値などの色情報データから、４種類のトナーの配合比率を算出して配合データを得る。このような配合データを取得する方法としては、電子写真法において一般的に行われている手法を採用することができる。
【００２３】
〔着色粉体作製工程〕
この工程においては、取得した配合データに基づいて、静電潜像担持体上に静電潜像を形成し、当該静電潜像担持体上に形成された静電潜像を現像してカラートナー像を形成し、当該カラートナー像を支持体に転写する。
本発明の塗料の製造方法においては、静電潜像を静電潜像担持体上に形成する処理からカラートナー像を支持体に転写する処理までは、電子写真法において一般的に行われている手法を利用する。
【００２４】
なお、カラートナー像は、配合データに従って各色のトナー像が重なり合って調色された状態で静電潜像担持体上に形成されてもよいし、各色のトナー像が重なり合わず、各色のトナー像が別個に静電潜像担持体上に形成されてもよい。
【００２５】
支持体上に転写されたカラートナー像は、支持体に対して定着せずに、そのままカラートナー像を電子写真系から排出する。この排出処理は、支持体上に転写されたカラートナー像を熱や圧力によって溶融または変形させることなく電子写真系、すなわち電子写真装置外へ排出することができるものであれば特に限定されないが、カラートナー像の表面が電子写真系の周辺の部材と接触せず、電子写真系外へと排出することができるものが好ましい。
【００２６】
〔混合工程〕
この工程は、排出された未定着カラートナー像を形成するトナー粉体を塗料用着色粉体として、硬化性樹脂材料を含有してなる塗料用ビヒクルと混合する。混合方法としては、特に限定されないが、カラートナー像が未定着の状態で転写されている支持体をそのまま利用し、当該支持体上で例えば刷毛やスパチュラなどを用いて混合する方法が好ましい。この場合、支持体としては、ポリエチレンテレフタレート樹脂（ＰＥＴ）シートを用いることが好ましい。
【００２７】
〔トナー粉体〕
本発明の塗料の製造方法におけるカラートナー像を形成するトナー粉体としては、有色トナーおよびクリアトナーが用いられる。これらの有色トナーおよびクリアトナーは、電子写真法において一般的に用いられているものを用いることができる。
ここに、有色トナーとは、光吸収や光散乱による着色を目的とした着色剤を含有するトナーのことをいい、また、クリアトナーとは、光吸収や光散乱の作用により色が認識されないトナーのことをいう。クリアトナーは実質的に無色透明であればよく、例えば、顔料、染料などの着色剤を含まないトナーや、顔料、染料などの着色剤を色認識できない程度に含むトナー、結着樹脂や離型剤、外添剤の種類や添加量により透明度が若干低くなっているトナーなどが挙げられる。
【００２８】
〔有色トナー〕
本発明の塗料の製造方法に用いられる有色トナーは、少なくとも結着樹脂および着色剤を含有し、必要に応じて、離型剤や荷電制御剤などの内添剤を含有する有色トナー粒子よりなるものであって、本発明の製造方法により得られる塗料の着色粉体として機能する。
有色トナーとしては、例えば、イエロートナー、マゼンタトナーおよびシアントナーを用いることが好ましく、その他、ブラックトナー、ホワイトトナー、オレンジトナー、グリーントナーなどを加えることもできる。
【００２９】
（結着樹脂）
結着樹脂としては、例えば、スチレン系樹脂、（メタ）アクリル系樹脂、スチレン−（メタ）アクリル系共重合体樹脂、オレフィン系樹脂などのビニル系樹脂、ポリエステル樹脂、ポリアミド系樹脂、カーボネート樹脂、ポリエーテル、ポリ酢酸ビニル系樹脂、ポリスルフォン、エポキシ樹脂、ポリウレタン樹脂、尿素樹脂などの公知の種々の樹脂を挙げることができる。特に、スチレン系樹脂、アクリル系樹脂、ポリエステル樹脂が好適に挙げられる。これらは１種または２種以上を組み合わせて用いることができる。
【００３０】
結着樹脂としてビニル系樹脂を用いる場合においては、結着樹脂を得るための重合性単量体として、例えば、スチレン、ｏ−メチルスチレン、ｍ−メチルスチレン、ｐ−メチルスチレン、α−メチルスチレン、ｐ−フェニルスチレン、ｐ−エチルスチレン、２，４−ジメチルスチレン、ｐ−ｔｅｒｔ−ブチルスチレン、ｐ−ｎ−ヘキシルスチレン、ｐ−ｎ−オクチルスチレン、ｐ−ｎ−ノニルスチレン、ｐ−ｎ−デシルスチレン、ｐ−ｎ−ドデシルスチレンなどのスチレンあるいはスチレンスチレン誘導体；メタクリル酸メチル、メタクリル酸エチル、メタクリル酸ｎ−ブチル、メタクリル酸イソプロピル、メタクリル酸イソブチル、メタクリル酸ｔ−ブチル、メタクリル酸ｎ−オクチル、メタクリル酸２−エチルヘキシル、メタクリル酸ステアリル、メタクリル酸ラウリル、メタクリル酸フェニル、メタクリル酸ジエチルアミノエチル、メタクリル酸ジメチルアミノエチルなどのメタクリル酸エステル誘導体；アクリル酸メチル、アクリル酸エチル、アクリル酸イソプロピル、アクリル酸ｎ−ブチル、アクリル酸ｔ−ブチル、アクリル酸イソブチル、アクリル酸ｎ−オクチル、アクリル酸２−エチルヘキシル、アクリル酸ステアリル、アクリル酸ラウリル、アクリル酸フェニルなどのアクリル酸エステル誘導体；エチレン、プロピレン、イソブチレンなどのオレフィン類；フッ化ビニル、フッ化ビニリデンなどのフッ化ビニル類；プロピオン酸ビニル、酢酸ビニル、ベンゾエ酸ビニルなどのビニルエステル類；ビニルメチルエーテル、ビニルエチルエーテルなどのビニルエーテル類；ビニルメチルケトン、ビニルエチルケトン、ビニルヘキシルケトンなどのビニルケトン類；Ｎ−ビニルカルバゾール、Ｎ−ビニルインドール、Ｎ−ビニルピロリドンなどのＮ−ビニル化合物類；ビニルナフタレン、ビニルピリジンなどのビニル化合物類；アクリロニトリル、メタクリロニトリル、アクリルアミドなどのアクリル酸またはメタクリル酸誘導体などのビニル系単量体を挙げることができる。これらのビニル系単量体は、１種または２種以上を組み合わせて使用することができる。
【００３１】
また、重合性単量体としてイオン性解離基を有するものを組み合わせて用いることが好ましい。イオン性解離基を有する重合性単量体は、例えばカルボキシル基、スルフォン酸基、リン酸基などの置換基を構成基として有するものであって、具体的には、アクリル酸、メタクリル酸、マレイン酸、イタコン酸、ケイ皮酸、フマル酸、マレイン酸モノアルキルエステル、イタコン酸モノアルキルエステル、スチレンスルフォン酸、アリルスルフォコハク酸、２−アクリルアミド−２−メチルプロパンスルフォン酸、アシッドホスホオキシエチルメタクリレートなどが挙げられる。
さらに、重合性単量体として、ジビニルベンゼン、エチレングリコールジメタクリレート、エチレングリコールジアクリレート、ジエチレングリコールジメタクリレート、ジエチレングリコールジアクリレート、トリエチレングリコールジメタクリレート、トリエチレングリコールジアクリレート、ネオペンチルグリコールジメタクリレート、ネオペンチルグリコールジアクリレートなどの多官能性ビニル類を用いて架橋構造の結着樹脂を得ることもできる。
【００３２】
結着樹脂としてポリエステル樹脂を用いる場合においては、ポリエステル樹脂は、公知の多価アルコールと、公知の多価カルボン酸とにより得ることができる。
多価アルコールとしては、例えば、エチレングリコール、１，３−プロパンジオール、１，４−ブタンジオール、１，５−ペンタンジオール、１，６−ヘキサンジオール、１，７−ヘプタンジオール、１，８−オクタンジオール、１，９−ノナンジオール、１，１０−ドデカンジオール、１，１１−ウンデカンジオール、１，１２−ドデカンジオール、１，１３−トリデカンジオール、１，１４−テトラデカンジオール、１，１８−オクタデカンジオール、１，２０−エイコサンジオールなどの脂肪族ジオール；ビスフェノールＡ、ビスフェノールＦなどのビスフェノール類；およびこれらのエチレンオキサイド付加物、プロピレンオキサイド付加物などのビスフェノール類のアルキレンオキサイド付加物などが挙げられる。また、３価以上の多価アルコールとしては、例えば、グリセリン、ペンタエリスリトール、トリメチロールプロパン、ソルビトールなどが挙げられる。不飽和基を有する多価アルコールとしては、例えば、２−ブテン−１，４−ジオール、３−ブテン−１，６−ジオール、４−ブテン−１，８−ジオール、９−オクタデゼン−７，１２ジオールなどの不飽和二重結合を有するもの；２−ブチン−１，４−ジオール、３−ブチン−１，４−ジオールなどの不飽和三重結合を有するものなどが挙げられる。これらの多価アルコールは、単独でまたは２種以上を組み合わせて用いることができる。
多価カルボン酸としては、例えば、シュウ酸、マロン酸、コハク酸、グルタル酸、アジピン酸、ピメリン酸、スベリン酸、アゼリン酸、セバシン酸、１，９−ノナンジカルボン酸、１，１０−デカンジカルボン酸、１，１１−ウンデカンジカルボン酸、１，１２−ドデカンジカルボン酸、１，１３−トリデカンジカルボン酸、１，１４−テトラデカンジカルボン酸、１，１６−ヘキサデカンジカルボン酸、１，１８−オクタデカンジカルボン酸などの脂肪族カルボン酸；これら脂肪族カルボン酸の低級アルキルエステルや酸無水物；フタル酸、イソフタル酸、テレフタル酸、オルトフタル酸、ｔ−ブチルイソフタル酸、２，６−ナフタレンジカルボン酸、４，４’−ビフェニルジカルボン酸などの芳香族カルボン酸；トリメット酸、ピロメリット酸などの３価以上の多価カルボン酸などが挙げられる。不飽和基を有する多価カルボン酸としては、例えば、マレイン酸、フマル酸、イタコン酸、シトラコン酸、グルタコン酸、イソドデセニルコハク酸、ｎ−ドデセニルコハク酸、ｎ−オクテニルコハク酸などの不飽和脂肪族カルボン酸；およびこれらの酸無水物または酸塩化物；コーヒー酸などの不飽和芳香族カルボン酸などが挙げられる。これらの多価カルボン酸は、単独でまたは２種以上を組み合わせて用いることができる。
【００３３】
（着色剤）
着色剤としては、種々の公知の物を用いることができる。
イエロートナーの着色剤としては、例えば、Ｃ．Ｉ．ピグメントイエロー３、同３５、同６５、同７４、同９８、同１１１、同９、同３６、同８３、同１１０、同１３９、同１８１、同１５３などが挙げられる。
【００３４】
マゼンタトナーの着色剤としては、例えば、Ｃ．Ｉ．ピグメントレッド２、同３、同６、同７、同９、同１５、同１６、同４８：１、同４８：３、同５３：１、同５７：１、同１２２、同１２３、同１３９、同１４４、同１４９、同１６６、同１７７、同１７８、同２０８、同２０９、同２２２などが挙げられる。また、染料の具体例として、例えば、Ｃ．Ｉ．ソルベントレッド３、同１４、同１７、同１８、同２２、同２３、同４９、同５１、同５３、同８７、同１２７、同１２８、同１３１、同１４５、同１４６、同１４９、同１５０、同１５１、同１５２、同１５３、同１５４、同１５５、同１５６、同１５７、同１５８、同１７６、同１７９、同１８４などが挙げられる。
これらの中でも、Ｃ．Ｉ．ピグメントレッド９、Ｃ．Ｉ．ピグメントレッド２０８、Ｃ．Ｉ．ピグメントレッド２０９が好ましく用いられる。
【００３５】
シアントナーの着色剤としては、例えば、銅フタロシアニン化合物（具体的には、Ｃ．Ｉ．ピグメントブルー１５：１〜１５：３、Ｃ．Ｉ．ピグメントブルー７８）、亜鉛フタロシアニン化合物、アルミニウムフタロシアニン化合物、ケイ素フタロシアニン化合物などが挙げられる。
【００３６】
ブラックトナーの着色剤としては、例えば、ファーネスブラック、チャンネルブラック、アセチレンブラック、サーマルブラック、ランプブラックなどのカーボンブラックや、マグネタイト、フェライトなどの磁性粉が挙げられる。
【００３７】
着色剤の添加量は、結着樹脂１００質量部に対して１〜３０質量部であることが好ましく、より好ましくは２〜２０質量部である。
【００３８】
〔クリアトナー〕
本発明の塗料の製造方法に用いられるクリアトナーは、少なくとも結着樹脂を含有し、必要に応じて、離型剤や荷電制御剤などの内添剤を含有するクリアトナー粒子よりなるものであって、本発明の製造方法により得られる塗料の白色の着色粉体として機能する。クリアトナー粒子においては、色認識できない程度であれば着色剤が含有されていてもよい。
本発明の塗料の製造方法において、クリアトナーを白色の色材として用いることにより、クリアトナー粒子の結着樹脂と後述する硬化性樹脂材料との屈折率差が比較的小さいために、過度な乱反射が起こらないので、柔らかいミルキーな色、すなわち淡い乳白色を表現することのできる塗料を製造することができる。
【００３９】
クリアトナー粒子に含有される結着樹脂は、上述したカラートナー粒子に含有される結着樹脂に用いられる結着樹脂と同様のものが挙げられる。
【００４０】
（トナー粒子の粒径）
有色トナーおよびクリアトナーを構成するトナー粒子の粒径は、体積基準のメジアン径で３．０〜１０．０μｍであることが好ましく、より好ましくは３．５〜８．０μｍである。
【００４１】
トナー粒子の体積基準のメジアン径は、「コールターカウンターマルチサイザー３」（ベックマン・コールター社製）に、データ処理用ソフト「Ｓｏｆｔｗａｒｅ  Ｖ３．５１」を搭載したコンピューターシステム（ベックマン・コールター社製）を接続した装置を用いて測定、算出される。
測定手順としては、試料（トナー）０．０２ｇを、界面活性剤溶液２０ｍｌ（トナーの分散を目的として、例えば界面活性剤成分を含む中性洗剤を純水で１０倍希釈した界面活性剤溶液）で馴染ませた後、超音波分散を１分間行い、測定試料分散液を作成する。この測定試料分散液を、サンプルスタンド内の「ＩＳＯＴＯＮII」（ベックマン・コールター社製）の入ったビーカーに、測定器表示濃度が５〜１０％になるまでピペットにて注入する。この濃度範囲にすることにより、再現性のある測定値が得られる。測定機において、測定粒子カウント数を２５０００個、アパチャー径を１００μｍにし、測定範囲である２．０〜６０μｍの範囲を２５６分割しての頻度値を算出し、体積積算分率が大きい方から５０％の粒子径を体積基準メジアン径とする。
【００４２】
また、有色トナーおよびクリアトナーは、その体積基準の粒度分布における変動係数（ＣＶ値）が、２％以上であって３５％以下であることが好ましく、特に５％以上であって３０％以下であることが好ましい。
ＣＶ値は、トナー粒子の粒度分布における分散度を体積基準によって示したものであり、下記式（ＣＶ）によって算出される。
このＣＶ値は、その値が小さい程、粒度分布がシャープであることを示し、従ってトナー粒子の大きさが揃っていることを意味する。
【００４３】
式（ＣＶ）：ＣＶ値（％）＝｛（標準偏差）／（体積基準の平均径）｝×１００
【００４４】
以上の有色トナーおよびクリアトナーは、非磁性の一成分現像剤として使用することもできるが、キャリアと混合して二成分現像剤として使用してもよい。キャリアとしては、鉄、フェライト、マグネタイトなどの金属、それらの金属とアルミニウム、鉛などの金属との合金などの従来から公知の材料からなる磁性粒子を用いることができ、特にフェライト粒子が好ましい。
【００４５】
キャリア粒子の体積基準のメジアン径は、２０〜１００μｍであることが好ましく、更に好ましくは２０〜６０μｍとされる。
キャリア粒子の体積基準のメジアン径は、湿式分散機を備えたレーザ回折式粒度分布測定装置「ヘロス（ＨＥＬＯＳ）」（シンパティック（ＳＹＭＰＡＴＥＣ）社製）により測定される。
【００４６】
〔支持体〕
カラートナー像が転写される支持体としては、薄紙から厚紙までの普通紙、上質紙、アート紙あるいはコート紙などの塗工された印刷用紙、市販されている和紙やはがき用紙、ＯＨＰ用などのプラスチックフィルム、布などの各種を挙げることができるが、これらに限定されるものではない。浸透性や平滑性の観点から、ポリエチレンテレフタレート樹脂（ＰＥＴ）シートを用いることが好ましい。また、支持体の色は特に限定されないが、塗料用着色粉体としてのトナー粉体と後述する硬化性樹脂材料を含有してなる塗料用ビヒクルとを混合した後の色を塗布対象面に載せて確認することができることから、無色透明が好ましい。
【００４７】
〔塗料用ビヒクル〕
本発明の塗料の製造方法に用いられる塗料用ビヒクルは、塗料中における色材を除いた液状の成分であり、具体的には、塗膜形成成分である硬化性樹脂材料、必要に応じて溶剤、添加剤などが含有されてなるものである。
【００４８】
硬化性樹脂材料としては、塗料用ビヒクルとして一般的に用いられているものを使用することができ、例えば、紫外線などの光を照射することにより硬化する光硬化性樹脂材料や乾燥や溶剤の揮発によって硬化する樹脂材料などが挙げられる。
【００４９】
光硬化性樹脂材料としては、例えば、ビニル系モノマーやビニル系オリゴマーなどが挙げられ、具体的には、ヒドロキエチルメタクリレートなどのメタクリレート系モノマーや、ウレタンアクリレートオリゴマーなどのアクリレート系オリゴマーなどが挙げられる。
光硬化性樹脂材料を用いる場合においては、重合開始剤が添加されるが、このような重合開始剤としては、例えば１−ヒドロキシシクロヘキシルフェニルケトンなどが挙げられる。
【００５０】
乾燥や溶剤の揮発によって硬化する樹脂材料としては、例えば、ニトロセルロースなどが挙げられる。
【００５１】
なお、塗料用ビヒクルに溶剤が含有される場合においては、溶剤としては、クリアトナー粒子を構成する結着樹脂を溶解しないものを用いる。これは、クリアトナーを白色の色材として用いるため、塗料用ビヒクルとクリアトナーとの間に界面が存在することが必要であるためである。
【００５２】
塗料用着色粉体の混合割合は、硬化性樹脂材料の種類や所望する塗料の色や量により適宜選択することができるが、例えば、塗料全体に対して、有色トナーが０〜１５質量％、クリアトナーが１〜３０質量％とされる。塗料用着色粉体としてのトナー粉体の混合割合が過多である場合においては、硬化阻害が発生したり、塗料の粘度が高くなり過ぎて、塗布の作業性が低下する。
【００５３】
以上のようにして得られた塗料は、当該塗料を塗布対象面に塗布して塗膜を形成し、例えば、塗料用ビヒクルが光硬化性樹脂材料を含有してなる場合においては、紫外線照射装置により紫外線を照射して、塗膜を硬化させることにより、塗布対象面に着色を施すことができる。
【００５４】
〔電子写真装置〕
本発明の塗料の製造方法は、電子写真装置を利用して実行することができ、このような電子写真装置としては、例えば、選択された色情報データを得る色情報データ取得手段と、この選択された色情報データに基づいて、静電潜像担持体上に静電潜像を形成する静電潜像形成手段と、この静電潜像を現像することによりカラートナー像を形成する現像手段と、このカラートナー像を支持体上に転写する転写手段と、支持体上に転写されたカラートナー像を支持体に対して未定着の状態で排出する排出手段とを具えてなるものであり、得られた未定着のカラートナー像を形成するトナー粉体を塗料用着色粉体として、硬化性樹脂材料を含有してなる塗料用ビヒクルと混合することにより、塗料を製造することができる。
【００５５】
図１は、本発明の塗料の製造方法に利用される電子写真装置の構成の一例を示す説明用断面図である。
この電子写真装置４０は、複数の色見本よりなるカラーチャートが表示されてなる色情報データ取得手段４１ａと、色情報データ取得手段４１ａのカラーチャートからユーザーが任意に選択した色見本の色彩値による色情報データに基づいた各色トナーの配合比率よりなる配合データを得る配合データ取得手段（図示せず）と、静電潜像担持体５１Ｙ，５１Ｍ，５１Ｃ，５１Ｋ上に静電潜像を形成する、帯電手段５２Ｙ，５２Ｍ，５２Ｃ，５２Ｋおよび露光手段５３Ｙ，５３Ｍ，５３Ｃ，５３Ｋよりなる静電潜像形成手段と、この静電潜像を現像することによりカラートナー像を形成する現像手段５４Ｙ，５４Ｍ，５４Ｃ，５４Ｋと、このカラートナー像を中間転写体４６上に一次転写する一次転写手段５７Ｙ，５７Ｍ，５７Ｃ，５７Ｋと、中間転写体４６上に一次転写されたカラートナー像を支持体Ｐ上に二次転写する二次転写手段５７Ａと、当該カラートナー像を支持体に対して未定着の状態で塗料用着色粉体として排出する排出手段４９とが具えられている。
【００５６】
静電潜像担持体５１Ｙ、帯電手段５２Ｙ、露光手段５３Ｙ、現像手段５４Ｙおよび一次転写手段５７Ｙよりなる画像形成ユニット５０Ｙは、イエローのトナー像を形成するものであって、画像形成ユニット５０Ｍ，５０Ｃ，５０Ｋは、各々、イエローのトナー像を形成する代わりにマゼンタ、シアン、無色のトナー像を形成する他は、画像形成ユニット５０Ｙと同様の構成を有する。この画像形成ユニット５０Ｙ，５０Ｍ，５０Ｃ，５０Ｋは、支持ローラ４６Ａ，４６Ｂ，４６Ｃにより循環移動する、ベルト状の中間転写体４６に沿って設けられている。
なお、５８Ｙ，５８Ｍ，５８Ｃ，５８Ｋは、静電潜像担持体５１Ｙ，５１Ｍ，５１Ｃ，５１Ｋ上に残留したトナーを除去するクリーニング手段である。
【００５７】
４７Ｙ，４７Ｍ，４７Ｃ，４７Ｋは、各色のトナーカートリッジであり、４２は給紙カセットであり、４１は操作部である。
【００５８】
この電子写真装置４０においては、色情報データ取得手段４１ａにより任意に選択された色情報データに基づいて、配合データ取得手段により各色トナーの配合比率よりなる配合データを得る。そして、静電潜像担持体５１Ｙ，５１Ｍ，５１Ｃ，５１Ｋの表面に一様な電位を帯電手段５２Ｙ，５２Ｍ，５２Ｃ，５２Ｋにより与え、配合データに基づいて露光手段５３Ｙ，５３Ｍ，５３Ｃ，５３により露光することにより静電潜像担持体５１Ｙ，５１Ｍ，５１Ｃ，５１Ｋ上に静電潜像を形成し、この静電潜像を現像手段５４Ｙ，５４Ｍ，５４Ｃ，５４Ｋにより現像することにより顕像化して各色のトナー像が形成される。この各色のトナー像が、中間転写体４６上に一次転写手段５７Ｙ，５７Ｍ，５７Ｃ，５７Ｋにより逐次一次転写され、重畳されてカラートナー像が形成される。一方、給紙カセット４２内に収容された支持体Ｐが、給紙ローラ４３により１枚ずつ給紙され、レジストローラ４４によって二次転写手段５７Ａに搬送され、当該支持体Ｐ上にカラートナー像が二次転写される。支持体Ｐが排出手段４９に搬送されて、カラートナー像が未定着の状態で機外の排紙トレイ４８上に排出され、当該カラートナー像を形成するトナーが支持体Ｐ上に塗料用着色粉体として供給される。
以上のようにして得られた塗料用着色粉体を、例えば支持体Ｐ上で、スパチュラなどを用い、硬化性樹脂材料を含有してなる塗料用ビヒクルと混合することにより、塗料が得られる。
【００５９】
本発明の塗料の製造方法によれば、電子写真法を利用して、トナーによって支持体上に未定着のカラートナー像を形成する工程と、当該カラートナー像を形成するトナー粉体を塗料用着色粉体として、硬化性樹脂材料を含有してなる塗料用ビヒクルと混合する工程とを有することにより、微量の塗料を所望の色かつ所望の量で製造することができる。また、同色の塗料を再度得ようとする場合においても、同一の色情報データを用いて電子写真法を利用することにより、高い色再現性で製造することができる。
また、本発明の塗料の製造方法によれば、クリアトナーを白色の色材として用いることにより、淡い乳白色が表現可能な塗料を製造することができる。
従って、本発明の塗料の製造方法により得られた塗料は、ネイル用途や自動車用途、ホビー用途など種々の分野で好適に用いることができる。
【実施例】
【００６０】
以下、本発明の実施例を説明するが、本発明はこれらの実施例に限定されるものではない。
【００６１】
〔実施例１〕
電子写真装置「ｂｉｚｈｕｂ  Ｃ３５３」（コニカミノルタ社製）について、定着器を取り外し、「ｂｉｚｈｕｂ  Ｃ３５３」用の市販のイエロートナー、マゼンタトナー、シアントナーを搭載した。また、ブラックトナーの位置に、特開２０１０−１８６１２２号公報に開示されている「クリアトナー１」と同様の方法によって作製したクリアトナーを搭載した。支持体としてはＡ４サイズのＯＨＰフィルム「ＶＦ−５」（コクヨ社製）を用いた。そして、この電子写真装置にパーソナルコンピュータを接続して、文書作成ソフト「Ｍｉｃｒｏｓｏｆｔ  Ｗｏｒｄ」（マイクロソフト社製）を用い、２×４ｃｍのピンク色の長方形を描画し、出力した。ＯＨＰフィルム上の着色粉体の量は１０ｍｇであった。ＯＨＰフィルム上の着色粉体をスパチュラでかき集め、この上に、ネイル用ジェル「クリアジェル」（サンシャインベビー社製）５０ｍｇを添加、混合し、ネイル用塗料〔１〕を得た。その後、塗料〔１〕をネイルチップの全面に塗布し、紫外線照射装置「パールランプ」（サンシャインベビー社製）を用いて、ネイルチップに紫外線を照射し、硬化させた。
【００６２】
〔実施例２〜４〕
実施例１において、所望の色を表１に従って変更したことの他は同様にして塗料〔２〕〜〔４〕を作製し、それぞれネイルチップに塗布して硬化させた。
【００６３】
〔参考例１〕
実施例１において、「クリアトナー１」を用いずクリアトナーの部分の書き込みを行わない代わりに、画像形成装置「ｐｒｏ  ９２０ＷＴ」（ＯＫＩデータ社製）の白トナーを取り出し、当該白トナー２ｍｇを着色粉体に混ぜたことの他は同様にして塗料〔５〕を作製し、ネイルチップに塗布して硬化させた。
【００６４】
〔参考例２〜４〕
実施例１において、「クリアトナー１」を用いずクリアトナーの部分の書き込みを行わない代わりに、表１に示す白色顔料５ｍｇを着色粉体に混ぜたことの他は同様にして塗料〔６〕〜〔８〕を作製し、ネイルチップに塗布して硬化させた。
【００６５】
〔評価：官能評価〕
被験者１０人にネイルチップに塗布された塗料の色を観察してもらい、ミルキー感を感じるか否かを評価してもらった。
◎：１０人中８人以上がミルキー感を感じると回答
○：１０人中６人以上８人未満がミルキー感を感じると回答
△：１０人中３人以上６人未満がミルキー感を感じると回答
×：１０人中３人未満がミルキー感を感じると回答
【００６６】
【表１】
2014001338.tif 000003
【符号の説明】
【００６７】
４０      電子写真装置
４１      操作部
４１ａ    色情報データ取得手段
４２      給紙カセット
４３      給紙ローラ
４４      レジストローラ
４６      中間転写体
４６Ａ，４６Ｂ，４６Ｃ            支持ローラ
４７Ｙ，４７Ｍ，４７Ｃ，４７Ｋ    トナーカートリッジ
５０Ｙ，５０Ｍ，５０Ｃ，５０Ｋ    画像形成ユニット
５１Ｙ，５１Ｍ，５１Ｃ，５１Ｋ    静電潜像担持体
５２Ｙ，５２Ｍ，５２Ｃ，５２Ｋ    帯電手段
５３Ｙ，５３Ｍ，５３Ｃ，５３Ｋ    露光手段
５４Ｙ，５４Ｍ，５４Ｃ，５４Ｋ    現像手段
５７Ｙ，５７Ｍ，５７Ｃ，５７Ｋ    一次転写手段
５７Ａ    二次転写手段
５８Ｙ，５８Ｍ，５８Ｃ，５８Ｋ    クリーニング手段
４８      排紙トレイ
４９      排出手段
Ｐ        支持体
【図１】
2014001338.tif 000004